(57)【特許請求の範囲】
【請求項１】
多孔質素材を塗布した壁面に塗布する水系塗料組成物であって、
樹脂固形分４０〜６０重量％のカチオン型アクリル系エマルション樹脂と樹脂固形分４０〜６０重量％のカチオン型酢酸ビニル系エマルション樹脂を３：７〜７：３の割合で配合したバインダーを１０〜３０重量％、
粒径６０μm以下の無機質粉体を５〜２５重量％、
カチオン型凝集剤を１〜１０重量％、
粒径６０μm以下の着色顔料を５〜１５重量％、
水系糊料を０．５〜１．５重量％、をそれぞれ含む
ことを特徴とする水系塗料組成物。
【請求項２】
前記着色顔料が粒径６０μm以下の光輝性顔料である
ことを特徴とする請求項１に記載の水系塗料組成物。
【請求項３】
前記光輝性顔料が無機質粉体に纏着している
ことを特徴とする請求項２に記載の水系塗料組成物。
【請求項４】
請求項１〜３のいずれかに記載の水系塗料組成物を、多孔質素材を塗布した壁面に塗布する
ことを特徴とする壁面化粧方法。
【発明の詳細な説明】
【技術分野】
【０００１】
本発明は、水系塗料組成物および壁面化粧方法に関する。さらに詳しくは、古壁の補修に用いられ、とくに塗り壁などに代表される多孔質素材を利用した吸放湿性能を有する内装用の壁面を化粧するのに用いられる水系塗料組成物および壁面化粧方法に関する。
【背景技術】
【０００２】
けいそう土などに代表される多孔質素材を利用した内装仕上材を塗った壁は、表面の細やかな凹凸が和風伝統の風合いを持った壁として好まれている。また、けいそう土、ゼオライトおよび蛭石などに代表される多孔質素材を含有させて吸放湿性をもたせたことにより、居住空間の快適性を確保できるものである。しかるに、これらの内装壁も長年使用する間に、壁面の汚れやアクやシミ（いずれも経年的に壁面に滲み出る汚れ）が発現することがあるが、これらは美感を低下させるので、化粧して綺麗な壁にしたいという要望がある。
【０００３】
従来より存在する古壁の化粧は、つぎのようにして行われていた。
内装壁の表面に、リフォームとして塗装を行う場合、アクシミ止めとして、通常アクリル系樹脂などによるシーラー処理が必要であり、シーラー処理を行うと塗り壁表面の吸放湿性能を著しく低下させてしまう。またシーラー処理をしない場合でも、市販のペンキ等で塗装を行うと多量の着色顔料や樹脂によるコーティングによって、塗り壁の吸放湿性や意匠性を損なうことになり、必ずしも満足し得るものは今までなかった。
【０００４】
内装用塗料としては、種々の従来技術文献が存在しており、特許文献１のそれらの一つである。しかし、この特許文献１は、最初に内装壁を構成するための塗料組成物であり、古壁の吸湿性能を損うことなく、古壁を美麗に装飾する等の性能を意図したものではない。また、長期間かけて発現するアクやシミを隠蔽する等の性能も当然に意図したものではなく、そのような効果を発揮することもできないものである。
【先行技術文献】
【特許文献】
【０００５】
【特許文献１】特開２００３−２６１８３１号公報
【発明の概要】
【発明が解決しようとする課題】
【０００６】
本発明は、上記事情に鑑み、古壁がもつ吸放湿性を損なうことなく化粧することができる水系塗料組成物および壁面化粧方法を提供することを目的とする。
また、古壁から染み出したアクやシミを隠蔽できる水系塗料組成物および壁面化粧方法を提供することを目的とする。さらに、古壁に対し新たに美的外観を付与するよう装飾できる水系塗料組成物および壁面化粧方法を提供することを目的とする。
【課題を解決するための手段】
【０００７】
本発明者らは、上記事情に鑑み鋭意検討を重ねた結果、無機質粉体を配合すると共に、樹脂固形分４０〜６０重量％カチオン型アクリル系エマルション樹脂と樹脂固形分４０〜６０重量％カチオン型酢酸ビニル系エマルション樹脂を３：７〜７：３の割合で配合したバインダーを１０〜３０重量％配合した水系塗料組成物とすることにより、該水系塗料組成物をローラーや刷毛等を用いて壁面に塗布することによって目的を達成しうることを認め、本発明を完成するに至った。
エマルション樹脂によるバインダーの造膜過程の際、アクリルエマルション粒子と酢酸ビニルエマルション粒子が混在することにより、アクリル/酢酸ビニル樹脂のハイブリッドの塗膜が形成され、アクリル樹脂が有する耐候性、耐水性を維持すると共に、酢酸ビニル樹脂が有する透湿性を維持することができた。
また古壁に対するアクシミ止め対策として、カチオン型凝集剤を配合することにより、塗布作業性を低下することなく、アクシミ止め効果を発揮することができる。
【発明の効果】
【０００８】
本発明の水系塗料組成物によれば、塗り壁に代表される多孔質素材を利用した吸放湿性能の高い壁面に対し、その壁面がもつ吸放湿性能を損なうことなく壁面表面を水系塗料によって装飾する事ができる。
【図面の簡単な説明】
【０００９】
【図１】本発明の技術原理の説明図である。
【発明を実施するための形態】
【００１０】
（本発明の技術原理）
本発明で用いるカチオン型アクリル系エマルション樹脂は、耐水性を有し強靭な膜を形成する性質があり、カチオン型酢酸ビニル系エマルション樹脂は、親水性を有し水蒸気分子の拡散移動が可能で吸放湿性を阻害しない性質を有している。
図１に基づき、本発明の技術原理を説明する。Ａは本発明の塗料組成物であり、Ｂは比較例として示した一般的な塗料組成物である。Ｉは乳化状態を示し、ＩＩは塗布後に水分が蒸発していく状態を示し、ＩＩＩは塗料が硬化し成膜できた状態を示している。
乳化状態Ｉでは、本発明の塗料でもアクリル系樹脂の粒子と酢酸ビニル樹脂の粒子は分散しており、一般的塗料Ｂと同様である。しかし、塗布後に段々と水分が蒸発していく状態ＩＩでは、アクリル系樹脂粒子同士が結合し、また酢酸ビニル系樹脂粒子同士が結合する。そして、塗膜組成物が融着し成膜された状態ＩＩＩでは、酢酸ビニル樹脂粒子が互いに結合して作られた部分が水蒸気分子通路となって、透湿性を発揮することとなる。一般塗料が全く水蒸気通路を有しないのと比べると、透湿効果が高くなることが明らかである。
このような水蒸気通路の形成は、耐水性を有する樹脂（アクリル系）と親水性を有する樹脂（酢酸ビニル系）の２種類の性質の異なる樹脂を用いて塗膜を形成したことにより可能となったものである。また、本発明では、塗膜自身がアクリル系樹脂で形成された強靭な膜を有するので、塗膜自体による封じ込めも可能である。さらに、塗料組成物にカチオン形凝集剤を配合したときは、アクやシミの成分が凝集剤に吸着され、塗膜表面にアクやシミがでることはないので、アクシミ防止効果を発揮できる。
なお、カチオン型凝集剤を非カチオン型エマルションに添加すると、水系塗料組成物が不安定な状態となり、瞬時のゲル化や貯蔵時のゲル化により変質し、塗布作業に支障を来す他、アクシミの防止、吸放湿性能、下地表面の凹凸への追従性が失われる。しかし、カチオン型エマルションに添加するなら、そのような不都合はなく、アクシミ防止効果のみを発揮することができる。本発明はこのような性質も利用したものである。
【００１１】
本発明の水系塗料組成物に使用されるバインダーは、カチオン型アクリル系エマルション樹脂（アクリル酸エステル、アクリルスチレン共重合体、アクリル樹脂エチレン酢酸ビニル共重合体など）とカチオン型酢酸ビニル系エマルション樹脂（エチレン酢酸ビニル共重合体、酢ビ塩化ビニル共重合体、酢酸ビニルベオバ共重合体など）を配合した合成樹脂エマルションである。
【００１２】
本発明の塗料組成物は古壁の化粧が主たる用途である。古壁の化粧に用いる場合、下地となる塗り壁（古壁）に対する塗料の接着を良くするためには、この合成樹脂エマルションの下地への染み込みが重要となる。樹脂の粘度が著しく高い場合や樹脂量が極端に多い場合は、下地に染み込み難く不適である。
また、接着強度の問題だけでなく、染み込みによる下地表面の凹凸への追従性が無い場合、下地の塗り壁がもつ独特な風合いを失ってしまう。しかしながら、粘度が著しく低い場合や樹脂量が少ない場合、今度は塗材の垂れや顔料の剥がれ、風化により強度不足が生じる。
本発明では、これらの点をつぎに記述するように、アクリル系樹脂と酢酸ビニル系樹脂の配合割合を工夫することで解決している。
【００１３】
カチオン型アクリル系エマルション樹脂とカチオン型酢酸ビニル系エマルション樹脂の配合割合は３〜７：７〜３の範囲に調整する。カチオン型酢酸ビニル系エマルション樹脂の割合がこの範囲を下回ると、樹脂膜の透湿性を低下させてしまい、カチオン型酢酸ビニル系エマルション樹脂の割合がこの範囲を上回ると樹脂膜の耐水性や光沢性を低下させることとなる。一方、カチオン型アクリル系エマルション樹脂の割合がこの範囲を下回ると、耐水性や光沢性を低下させてしまい、カチオン型アクリル系エマルション樹脂の割合がこの範囲を上回ると樹脂膜の透湿性を低下させることとなる。上記配合割合であると、透湿性を維持でき、かつ耐水性や光沢性も保持できる。
【００１４】
上記配合割合のバインダー各樹脂に対しては、樹脂固形物割合は、下記のようにすることが好ましい。
すなわち、バインダーとして用いるカチオン型アクリル系エマルション樹脂固形分の割合は、４０〜６０重量％の範囲が好ましい。４０重量％を下回ると、液ダレにより壁面に充分な塗膜が形成されない。６０重量％を上回ると粘度が高くなり、塗料の伸びが悪く作業性が低下する。
さらに、バインダーとして用いるカチオン型酢酸ビニル系エマルション樹脂の樹脂固形分の割合は４０〜６０重量％の範囲が好ましい。４０重量％を下回ると、液ダレにより壁面に充分な塗膜が形成されない。６０重量％を上回ると粘度が高くなり、塗料の伸びが悪く作業性が低下する。
【００１５】
バインダーとして配合する無機質粉体は、炭酸カルシウム、雲母石、珪藻土、カオリン、クレー、タルク、シリカ粉、蝋石等の粉体が用いられる。
無機質粉体の粒径は６０μｍ以下に調整すべきである。粒径が６０μｍを超えると、塗布したときに多孔質素材壁面の質感を損なうこととなる。さらに、無機質粉体は５〜２５重量％（水系塗料組成物１００重量部に対し）の割合で配合すべきであり、５重量％を下回ると塗装したときの下地の隠蔽率を低下させてしまい、２５重量％を上回ると多孔質素材壁面の質感を損なうこととなる。前記配合割合であると、けいそう土を含む既存塗装膜の微少凹凸を活かす質感保持も可能である。
【００１６】
本発明の塗料組成物に凝集剤を配合する場合は、カチオン型凝集剤を１〜１０重量％（水系塗料組成物１００重量部に対し）の割合で配合する。１重量％を下回ると下地のアクシミ止め効果が十分に発揮されず、１０重量％を上回るとアクシミ止め効果は高まるが、塗料がゲル状となって塗装作業性を低下させ、また塗料の長期的な貯蔵安定性が低下する。前記配合割合であると、アクシミ止めの効果が充分であり、かつ塗装作業性が良く貯蔵安定性も良好に維持できる。
カチオン型凝集剤の代表的なものとしては、ジシアンジアミド・ポリアルキレンポリアミン重縮合物、酢酸亜鉛、酢酸アルミニウム等が挙げられる。カチオン型以外の凝集剤（アニオン系凝集剤）を添加した場合、カチオン型アクリル系エマルション樹脂とカチオン型酢酸ビニル系エマルション樹脂をバインダー樹脂として使用していることから、ゲル化による不具合が生じるため、カチオン型凝集剤を使用すべきである。
【００１７】
本発明の塗料組成物に着色顔料を配合する場合は、着色顔料として酸化チタン、酸化亜鉛、酸化鉄、べんがら、カーボンブラック等が用いられる。着色顔料は５〜１５重量％の割合で配合する。５重量％を下回ると塗装したときの下地の隠蔽性が低下することとなり、１５重量％を上回ると多孔質素材壁面の質感を損なうこととなる。前記配合割合であると、けいそう土を含む既存塗膜の微少凹凸からなる質感を活かすことができる。
【００１８】
着色顔料として光輝性顔料を使用する場合は、各種金属粉（金、銀、銅、真鍮、アルミ、亜鉛など）、メタリックカラー蒸着粉、着色マイカ粉、蓄光顔料などを使用できる。
【００１９】
本発明で用いる無機質粉体や着色顔料は、その粒径が大きすぎると塗り壁の意匠性を損なってしまうため、６０μm以下に調整する。
また無機質粉体や着色顔料を多量に配合すると、塗り壁の意匠性を損なうため、無機質粉体と着色顔料は合計で４０重量％以下とする。また光輝性顔料の粒径が大きすぎると光輝性が低下する為、光輝性顔料の粒径は６０μm以下に調整する。この光輝性顔料の粒径が６０μmを超えると、ローラーや刷毛などを用いて塗り壁などの下地に塗布する際、塗材による下地の隠ぺい力が落ちるなどの問題を有する。
【００２０】
本発明の塗料組成物に水系糊料を配合する場合は、水系糊料としてHEC（ヒドロキシメチルセルロース）、MC（メチルセルロース）、CMC（カルボキシメチルセルロース）等を用いることができる。
また、水系糊料は０．５〜１．５重量％の割合で配合する。０．５重量％を下回ると、塗料としての粘性が不足し塗装作業性が低下し、また長期的な貯蔵安定性も低下する。１．５重量％を上回ると粘性が高すぎて塗装作業性が低下し、長期的な貯蔵安定性も低下する。
【００２１】
（塗料組成物の製造）
本発明の水系塗料組成物を製造するに際しては、炭酸カルシウムなどの無機質粉体、酸化チタンなどの着色顔料、光輝性顔料や合成樹脂エマルション、水溶性糊料などを計量し、高速流動式攪拌機を用いてウェット混合し、均一に混練して調製される。調整された水系塗料組成物は、袋詰めされたり缶に充填された状態で商品として販売される。
【００２２】
（壁面化粧方法）
本発明の水系塗料組成物を使用する際は、袋や缶から出した水系塗料組成物を塗り壁下地全域にローラーや刷毛などによって塗布して乾燥させる。そうすることによって、色むらのない極めて高い美観に富む表面仕上げが可能となり、古壁を美麗に化粧できる。
さらに、塗布作業の現場において、既述の水系塗料組成物に付加用着色顔料を加えてもよい。この場合も、着色顔料の配合割合は請求項８に特定するように、５〜１５重量％とすることが多孔質素材壁面の質感を維持するのに好ましい。
【００２３】
さらに、必要に応じて、本発明の水系塗料組成物には、各種の添加剤として、消泡剤、防腐剤、分散剤、ｐＨ調整剤、レベリング剤、増粘剤、撥水剤、可塑剤、酸化防止剤、紫外線吸収剤、ハジキ防止剤、皮張り防止剤等の公知慣用の種々のものを、適宜、添加して使用することが出来る。これらの配合割合は、本発明の効果に影響を与えない範囲で添加することができる。
【００２４】
本発明の水系塗料組成物を壁面に塗装するに当っては、ローラー、刷毛、吹付けガン等を用いて塗装することができる。塗膜の厚さは５０〜１００μmであり、５０μmを下回ると、下地に対する隠蔽性が低下することとなり、１００μmを上回ると下地の質感を損なうこととなる。
【００２５】
本発明の壁面化粧方法によれば、けいそう土などに代表される多孔質素材を利用した壁面に対し、それらがもつ吸放湿性能や意匠性を損なうことなく、また古壁に対するアクシミ止め効果を持たせ、着色顔料や光輝性顔料などによって構成される塗材によって古壁を装飾することができる。
【実施例】
【００２６】
以下本発明を実施例及び比較例によって具体的に説明する。
（基本塗材について）
【００２７】
（実施例１）
光沢がない基本塗材に関して、水７４０ｇ（３７．０重量部）、水系糊料としてHEC２０ｇ（１．０重量部）、消泡剤８ｇ（０．４重量部）、防腐剤２ｇ（０．１重量部）、分散剤１０ｇ（０．５重量部）、着色顔料２００ｇ（１０．０重量部）を容器中で攪拌混合機を用いて３０分攪拌し、合計９８０ｇ（４９．０重量部）の混合物を得た。
上記の混合物に樹脂固形分４８％のカチオン型アクリル系エマルション樹脂（高圧ガス工業株式会社製）と５０％のカチオン型酢酸ビニル系エマルション樹脂（高圧ガス工業株式会社製）を７：３で配合したバインダーを６００ｇ（３０．０重量部）、無機質粉体として炭酸カルシウム３６０ｇ（１８．０重量部）、カチオン型アクシミ止め凝集剤（商品名：ピッチノンP-01、センカ株式会社製）６０ｇ（３．０重量部）を仕込み、さらに攪拌機を用いて３０分攪拌した。
【００２８】
（実施例２）
光沢がない基本塗材に関して、水９６０ｇ（４８．０重量部）、水系糊料としてHEC２０ｇ（１．０重量部）、消泡剤８ｇ（０．４重量部）、防腐剤２ｇ（０．１重量部）、分散剤１０ｇ（０．５重量部）、着色顔料２００ｇ（１０.０重量部）を容器中で攪拌混合機を用いて３０分攪拌し、合計１，２００ｇ（６０．０重量部）の混合物を得た。
上記の混合物に実施例１で用いたバインダーを４００ｇ（２０．０重量部）、無機質粉体として炭酸カルシウム３４０ｇ（１７．０重量部）、実施例１で用いたアクシミ止め凝集剤６０ｇ（３．０重量部）を仕込み、さらに攪拌機を用いて３０分攪拌した。
【００２９】
（実施例３）
光沢がない基本塗材に関して、水１，１００ｇ（５５.０重量部）、水系糊料としてHEC２０ｇ（１．０重量部）、消泡剤８ｇ（０．４重量部）、防腐剤２ｇ（０．１重量部）、分散剤１０ｇ（０．５重量部）、着色顔料２００ｇ（１０．０重量部）を容器中で攪拌混合機を用いて３０分攪拌し、合計１，３４０ｇ（６７．０重量部）の混合物を得た。
上記の混合物に実施例１で用いたバインダーを４００ｇ（２０．０重量部）、無機質粉体として炭酸カルシウム２００ｇ（１０．０重量部）、実施例１で用いたアクシミ止め凝集剤６０ｇ（３．０重量部）を仕込み、さらに攪拌機を用いて３０分攪拌した。
【００３０】
（実施例４）
光沢がない基本塗材に関して、水７２０ｇ（３６.０重量部）、水系糊料としてHEC２０ｇ（１．０重量部）、消泡剤８ｇ（０．４重量部）、防腐剤２ｇ（０．１重量部）、分散剤１０ｇ（０．５重量部）、着色顔料２００ｇ（１０．０）重量部を容器中で攪拌混合機を用いて３０分攪拌し、合計９６０ｇ（４８．０重量）の混合物を得た。
上記の混合物に実施例１で用いたバインダーを４００ｇ（２０．０重量部）、無機質粉体として炭酸カルシウム４００ｇ（２０．０重量部）、実施例１で用いたアクシミ止め凝集剤１４０ｇ（７．０重量部）を仕込み、さらに攪拌機を用いて３０分攪拌した。さらに付加用の青色系着色顔料（商品名：SKセレクトカラー386、四国化成工業株式会社製）を１５０ｇ（固形分５２ｇ、水分９８ｇ）加えた。
【００３１】
（比較例１）
光沢がない基本塗材に関して、水５６０ｇ（２８.０重量部）、水系糊料としてHEC２０ｇ（１．０重量部）、消泡剤８ｇ（０．４重量部）、防腐剤２ｇ（０．１重量部）、分散剤１０ｇ（０．５重量部）、着色顔料２００ｇ（１０．０重量部）を容器中で攪拌混合機を用いて３０分攪拌し、合計９００ｇ（４５．０重量）の混合物を得た。
上記の混合物に実施例１で用いたバインダーを４００ｇ（２０．０重量部）、無機質粉体として炭酸カルシウム４００ｇ（２０．０重量部）、実施例１で用いたアクシミ止め凝集剤４００ｇ（２０．０重量部）を仕込み、さらに攪拌機を用いて３０分攪拌した。
【００３２】
（比較例２）
光沢がない基本塗材に関して、水８８０ｇ（４４.０重量部）、水系糊料としてHEC４０ｇ（２．０重量部）、消泡剤８ｇ（０．４重量部）、防腐剤２ｇ（０．１重量部）、分散剤１０ｇ（０．５重量部）、着色顔料２００ｇ（１０．０）重量部を容器中で攪拌混合機を用いて３０分攪拌し、合計１，１４０ｇ（５７.０重量）の混合物を得た。
上記の混合物に実施例１で用いたバインダーを４００ｇ（２０．０重量部）、無機質粉体として炭酸カルシウム４００ｇ（２０．０重量部）、実施例１で用いたアクシミ止め凝集剤６０ｇ（３．０重量部）を仕込み、さらに攪拌機を用いて30分攪拌した。
【００３３】
（比較例３）
光沢がない基本塗材に関して、水１，２００ｇ（６０．０重量部）、水系糊料としてHEC２０ｇ（１．０重量部）、消泡剤８ｇ（０．４重量部）、防腐剤２ｇ（０．１重量部）、分散剤１０ｇ（０．５重量部）、着色顔料２００ｇ（１０．０重量部）を容器中で攪拌混合機を用いて３０分攪拌し、合計１，４４０ｇ（７２．０重量）の混合物を得た。
上記の混合物に実施例１で用いたバインダーを１００ｇ（５．０重量部）、無機質粉体として炭酸カルシウム４００ｇ（２０.０重量部）、実施例１で用いたアクシミ止め凝集剤６０ｇ（３．０重量部）を仕込み、さらに攪拌機を用いて３０分攪拌した。
【００３４】
（比較例４）
光沢がない基本塗材に関して、水５００ｇ（２５．０重量部）、水系糊料としてHEC２０ｇ（１．０重量部）、消泡剤８ｇ（０．４重量部）、防腐剤２ｇ（０．１重量部）、分散剤１０ｇ（０．５重量部）、着色顔料２００ｇ（１０．０重量部）を容器中で攪拌混合機を用いて３０分攪拌し、合計７４０ｇ（３７．０重量部）の混合物を得た。
上記の混合物に実施例１で用いたバインダーを８００ｇ（４０．０重量部）、無機質粉体として炭酸カルシウム４００ｇ（２０．０重量部）、実施例１で用いたアクシミ止め凝集剤６０ｇ（３．０重量部）を仕込み、さらに攪拌機を用いて３０分攪拌した。
【００３５】
（比較例５）
光沢がない基本塗材に関して、水９５０ｇ（４７．５重量部）、水系糊料としてHEC２０ｇ（ １．０重量部）、消泡剤８ｇ（０．４重量部）、防腐剤２ｇ（０．１重量部）、分散剤１０ｇ（０．５重量部）、着色顔料２００ｇ（１０．０重量部）を容器中で攪拌混合機を用いて３０分攪拌し、合計１，１９０ｇ（５９．５重量）の混合物を得た。
上記の混合物に実施例１で用いたバインダーを４００ｇ（２０．０量部）、無機質粉体として炭酸カルシウム４００ｇ（２０．０重量部）、実施例１で用いたアクシミ止め凝集剤１０ｇ（０．５重量部）を仕込み、さらに攪拌機を用いて３０分攪拌した。
【００３６】
（比較例６）
光沢がない基本塗材に関して、水５００ｇ（２５．０重量部）、水系糊料としてHEC２０ｇ（ １．０重量部）、消泡剤８ｇ（０．４重量部）、防腐剤２ｇ（０．１重量部）、分散剤１０ｇ（０．５重量部）、着色顔料２００ｇ（１０．０重量部）を容器中で攪拌混合機を用いて３０分攪拌し、合計７４０ｇ（３７．０重量）の混合物を得た。
上記の混合物に実施例１で用いたバインダーを４００ｇ（２０．０重量部）、無機質粉体として炭酸カルシウム４０．０重量部、実施例１で用いたアクシミ止め凝集剤６０ｇ（３．０重量部）を仕込み、さらに攪拌機を用いて30分攪拌した。
【００３７】
（比較例７）
光沢がない基本塗材に関して、水１，４００ｇ（７０．０重量部）、水系糊料としてHEC ２０ｇ（１．０重量部）、消泡剤８ｇ（０．４重量部）、防腐剤２ｇ（０．１重量部）、分散剤１０ｇ（０．５重量部）、着色顔料４０ｇ（２．０重量部）を容器中で攪拌混合機を用いて３０分攪拌し、合計１，４８０ｇ（７４．０重量部）の混合物を得た。
上記の混合物に実施例１で用いたバインダーを４００ｇ（２０．０重量部）、無機質粉体として炭酸カルシウム６０ｇ（３．０重量部）、実施例１で用いたアクシミ止め凝集剤６０ｇ（３．０重量部）を仕込み、さらに攪拌機を用いて30分攪拌した。
【００３８】
（比較例８）
光沢がない基本塗材に関して、水９１８ｇ（４５.９重量部）、水系糊料としてHEC２ｇ（ ０．１重量部）、消泡剤８ｇ（０．４重量部）、防腐剤２ｇ（０．１重量部）、分散剤１０ｇ（０．５重量部）、着色顔料２００ｇ（１０．０重量部）を容器中で攪拌混合機を用いて３０分攪拌し、合計１，１４０ｇ（５７．０重量部）の混合物を得た。
上記の混合物に実施例１で用いたバインダーを４００ｇ（２０．０重量部）、無機質粉体として炭酸カルシウム４００ｇ（２０．０重量部）、実施例１で用いたアクシミ止め凝集剤６０ｇ（３．０重量部）を仕込み、さらに攪拌機を用いて30分攪拌した。
（光輝性顔料《メタリック色》について）
【００３９】
（実施例５）
光沢のあるメタリック色に関して、水１，０３０ｇ（５１．５重量部）、水系糊料としてHEC２０ｇ（１．０重量部）、消泡剤８ｇ（０．４重量部）、防腐剤２ｇ（０．１重量部）を容器中で攪拌混合機を用いて３０分攪拌し、合計１，０６０ｇ（５３．０重量部）の混合物を得た。
上記の混合物に基本塗材同様、実施例１で用いたバインダーを４００ｇ（２０．０重量部）、光輝性顔料としてマイカ系顔料４００ｇ（２０．０重量部：着色顔料７.４重量部＋無機質粉体１２.６重量部）、実施例１で用いたアクシミ止め凝集剤１４０ｇ（７．０重量部）を仕込み、さらに攪拌機を用いて３０分攪拌した。
【００４０】
（実施例６）
光沢のあるメタリック色に関して、水１，１１０ｇ（５５．５重量部）、水系糊料としてHEC２０ｇ（１．０重量部）、消泡剤８ｇ（０．４重量部）、防腐剤２ｇ（０．１重量部）を容器中で攪拌混合機を用いて３０分攪拌し、合計１，１４０ｇ（５７．０重量部）の混合物を得た。
上記の混合物に基本色同様、実施例１で用いたバインダーを４００ｇ（２０．０重量部）、光輝性顔料としてマイカ系顔料４００ｇ（２０．０重量部：着色顔料７.４重量部＋無機質粉体１２.６重量部）、実施例１で用いたアクシミ止め凝集剤６０ｇ（３．０重量部）を仕込み、さらに攪拌機を用いて３０分攪拌した。
【００４１】
（実施例７）
光沢のあるメタリック色に関して、水４０．５重量部、水系糊料としてHEC１．０重量部、消泡剤０．４重量部、防腐剤０．１重量部を容器中で攪拌混合機を用いて３０分攪拌し、合計４２．０重量部の混合物を得た。
上記の混合物に基本色同様、実施例１で用いたバインダーを６００ｇ（３０．０重量部）、光輝性顔料としてマイカ系顔料２５．０重量部（着色顔料９.３重量部＋無機質粉体１５.７重量部）、実施例１で用いたアクシミ止め凝集剤３．０重量部を仕込み、さらに攪拌機を用いて３０分攪拌した。
【００４２】
（実施例８）
光沢のあるメタリック色に関して、水８１０ｇ（４０．５重量部）、水系糊料としてHEC２０ｇ（１．０重量部）、消泡剤８ｇ（０．４重量部）、防腐剤２ｇ（０．１重量部）を容器中で攪拌混合機を用いて３０分攪拌し、合計８４０ｇ（４２.０重量部）の混合物を得た。
上記の混合物に基本色同様、実施例１で用いたバインダーを４００ｇ（２０．０重量部）、光輝性顔料としてマイカ系顔料６００ｇ（３０．０重量部：着色顔料１１.１重量部＋無機質粉体１８.９重量部）、実施例１で用いたアクシミ止め凝集剤６０ｇ（３．０重量部）を仕込み、さらに攪拌機を用いて３０分攪拌した。さらに付加用の青色系着色顔料（商品名：SKセレクトカラー386、四国化成工業株式会社製）を１５０ｇ（固形分５２ｇ、水分９８ｇ）加えた。
【００４３】
（比較例９）
光沢のあるメタリック色に関して、水３８．５重量部、水系糊料としてHEC１．０重量部、消泡剤０．４重量部、防腐剤０．１重量部を容器中で攪拌混合機を用いて３０分攪拌し、合計４０．０重量部の混合物を得た。
上記の混合物に基本色同様、実施例１で用いたバインダーを４００ｇ（２０．０重量  部）、光輝性顔料としてマイカ顔料２０．０重量部（着色顔料７.４重量部＋無機質粉体１２.６重量部）、実施例１で用いたアクシミ止め凝集剤４００ｇ（２０．０重量部）を仕込み、さらに攪拌機を用いて３０分攪拌した。
【００４４】
（比較例１０）
光沢のあるメタリック色に関して、水１，０９０ｇ（５４．５重量部）、水系糊料としてHEC４０ｇ（２．０重量部）、消泡剤８ｇ（０．４重量部）、防腐剤２ｇ（０．１重量部）を容器中で攪拌混合機を用いて３０分攪拌し、合計１，１４０ｇ（５７．０重量部）の混合物を得た。
上記の混合物に基本色同様、実施例１で用いたバインダーを４００ｇ（２０．０重量部）、光輝性顔料としてマイカ系顔料４００ｇ（２０．０重量部：着色顔料７.４重量部＋無機質粉体１２.６重量部）、実施例１で用いたアクシミ止め凝集剤６０ｇ（３．０重量部）を仕込み、さらに攪拌機を用いて３０分攪拌した。
【００４５】
（比較例１１）
光沢のあるメタリック色に関して、水５１０ｇ（２５．５重量部）、水系糊料としてHEC２０ｇ（１．０重量部）、消泡剤８ｇ（０．４重量部）、防腐剤２ｇ（０．１重量部）を容器中で攪拌混合機を用いて３０分攪拌し、合計５４０ｇ（２７．０重量部）の混合物を得た。
上記の混合物に基本色同様、実施例１で用いたバインダーを４００ｇ（２０．０重量部）、光輝性顔料としてマイカ系顔料１，０００ｇ（５０．０重量部：着色顔料１８.５重量部＋無機質粉体３１.５重量部）、実施例１で用いたアクシミ止め凝集剤６０ｇ（３．０重量部）を仕込み、さらに攪拌機を用いて３０分攪拌した。
【００４６】
（比較例１２）
光沢のあるメタリック色に関して、水１，４１０ｇ（７０．５重量部）、水系糊料としてHEC２０ｇ（１．０重量部）、消泡剤８ｇ（０．４重量部）、防腐剤２ｇ（０．１重量部）を容器中で攪拌混合機を用いて３０分攪拌し、合計１，４４０ｇ（７２．０重量部）の混合物を得た。
上記の混合物に基本色同様、実施例１で用いたバインダーを１００ｇ（５．０重量部）、光輝性顔料としてマイカ系顔料４００ｇ（２０．０重量部：着色顔料７.４重量部＋無機質粉体１２.６重量部）、実施例１で用いたアクシミ止め凝集剤６０ｇ（３．０重量部）を仕込み、さらに攪拌機を用いて３０分攪拌した。
【００４７】
（比較例１３）
光沢のあるメタリック色に関して、水７１０ｇ（３５．５重量部）、水系糊料としてHEC２０ｇ（１．０重量部）、消泡剤８ｇ（０．４重量部）、防腐剤２ｇ（０．１重量部）を容器中で攪拌混合機を用いて３０分攪拌し、合計７４０ｇ（３７．０重量部）の混合物を得た。
上記の混合物に基本色同様、実施例１で用いたバインダーを８００ｇ（４０．０重量部）、光輝性顔料としてマイカ系顔料４００ｇ（２０．０重量部：着色顔料７.４重量部＋無機質粉体１２.６重量部）、実施例１で用いたアクシミ止め凝集剤６０ｇ（３．０重量部）を仕込み、さらに攪拌機を用いて３０分攪拌した。
【００４８】
（比較例１４）
光沢のあるメタリック色に関して、水１，１６０ｇ（５８.０量部）、水系糊料としてHEC２０ｇ（１．０重量部）、消泡剤８ｇ（０．４重量部）、防腐剤２ｇ（０．１重量部）を容器中で攪拌混合機を用いて３０分攪拌し、合計１，１９０ｇ（５９．５重量部）の混合物を得た。
上記の混合物に基本色同様、実施例１で用いたバインダーを４００ｇ（２０．０重量部）、光輝性顔料としてマイカ系顔料４００ｇ（２０．０重量部：着色顔料７.４重量部＋無機質粉体１２.６重量部）、実施例１で用いたアクシミ止め凝集剤１０ｇ（０．５重量部）を仕込み、さらに攪拌機を用いて３０分攪拌した。
【００４９】
（比較例１５）
光沢のあるメタリック色に関して、水１，４１０ｇ（７０.５量部）、水系糊料としてHEC２０ｇ（１．０重量部）、消泡剤８ｇ（０．４重量部）、防腐剤２ｇ（０．１重量部）を容器中で攪拌混合機を用いて３０分攪拌し、合計７２．０重量部の混合物を得た。
上記の混合物に基本色同様、実施例１で用いたバインダーを４００ｇ（２０．０重量部）、光輝性顔料としてマイカ系顔料１００ｇ（５．０重量部：着色顔料１.９重量部＋無機質粉体３.１重量部）、実施例１で用いたアクシミ止め凝集剤６０ｇ（３．０重量部）を仕込み、さらに攪拌機を用いて３０分攪拌した。
【００５０】
（比較例１６）
光沢のあるメタリック色に関して、水１，１２８ｇ（５６.４量部）、水系糊料としてHEC２ｇ（０.１重量部）、消泡剤８ｇ（０．４重量部）、防腐剤２ｇ（０．１重量部）を容器中で攪拌混合機を用いて３０分攪拌し、合計１，１４０ｇ（５７．０重量部）の混合物を得た。
上記の混合物に基本色同様、実施例１で用いたバインダーを４００ｇ（２０．０重量部）、光輝性顔料としてマイカ系顔料４００ｇ（２０．０重量部：着色顔料７.４重量部＋無機質粉体１２.６重量部）、実施例１で用いたアクシミ止め凝集剤６０ｇ（３．０重量部）を仕込み、さらに攪拌機を用いて３０分攪拌した。
【００５１】
【表１】
0005781001.tif 000002
【００５２】
【表２】
0005781001.tif 000003
【００５３】
〈試験方法〉吸放湿性
３００ｍｍ角の石膏ボードに吸放湿性を有するけいそう壁を塗布し、十分に乾燥させた後、その上から各塗料を塗布して試験体を作製した。その後、JIS A 6909の吸放湿性試験に基づいて評価を行った。元のけいそう壁の吸放湿性値（g/ｍ２）に対して、どれ程その数値を維持しているかを調べた。評価基準は以下の通りである。
○：吸放湿性を９０％以上維持できる
×：吸放湿性を９０％以上維持できない
【００５４】
〈試験方法〉耐水性
JIS  K 5663 1種の耐水性試験に基づいて評価を行った。評価基準は以下の通りである。
○：96時間浸したときに異常がないものとする
×：96時間浸したときに塗膜に多数フクレや剥がれが生じる
【００５５】
〈試験方法〉下地の隠蔽性
濃色の下地に対して、塗材を塗布し、２回塗りで、下地の色が隠蔽されるかを目視で確認し、評価した。評価基準は以下の通りである。
○：２回塗りで、下地の色が隠蔽される
×：２回塗りでも、下地の色が隠蔽されない。
【００５６】
〈試験方法〉けいそう壁の質感
けいそう壁下地に対して、塗材を塗布し、２回塗りで、けいそう壁下地の質感が損なわれていないかを目視で確認し、評価した。評価基準は以下の通りである。
○：２回塗りしても、けいそう壁の質感が失われない。
×：２回塗りすると、けいそう壁の質感が失われる。
【００５７】
〈試験方法〉アクシミ止め
けいそう壁下地にリグニン、タンニンの５％水溶液を染み込ませ、完全乾燥させたものを試験体とした。試験体にそれぞれの塗材を塗布して、アクシミが止まるかを目視で確認した。評価基準は以下の通りである。
○：２回塗りで、下地のアクシミが止まる。
×：２回塗りでも下地のアクシミが止まらない。
【００５８】
〈試験方法〉塗布試験
石膏ボード９１０×１８２０ｍｍに塗布したけいそう壁下地に対して、それぞれの塗材を塗布して、作業性に支障がないかを確認した。評価基準は以下の通りである。
○：作業性に支障がない。
×：作業性に支障がある。
【００５９】
〈試験方法〉貯蔵安定性
各塗料を恒温室５０℃で３０日間貯蔵した後、外観に分離や塊がないかを目視で確認した。また、貯蔵後の塗料を用いて、塗布試験を行い、作業性に支障がないかを確認した。
評価基準は以下の通りである。
○：塗材中に分離や塊が見られず、良好な状態である。また塗布試験を行ったときに作業に支障がない。
×：塗材中に分離や塊が見られる。塗布試験を行ったときに作業に支障が出る。
【００６０】
【表３】
0005781001.tif 000004
【００６１】
【表４】
0005781001.tif 000005
【００６２】
他方、これに先立って厚さ９．５ｍｍの複数の石膏ボードを張り合わせ、その継ぎ合わせ部にガラス繊維製メッシュテープ（商品名：Ｊ−ソフトファイバーテープ、四国化成工業株式会社製）を張着しておき、鏝などを用いて塗り壁用下塗材、並びに上塗材を塗布して乾燥させた。このように施工された塗り壁面を、本発明を塗布する為の下地とした。このように施工された塗り壁面上へ塗布された塗料には、指触などによる剥がれといった強度不足は認められず、均質な意匠性の高い塗り面を得ることが出来た。尚、この壁仕上げ面は1年間経過した時点において、風化や退色などの劣化は見られなかった。
【図１】
0005781001.tif 000006